СПОСОБ ИЗГОТОВЛЕНИЯ КАТОДА ВЕРТИКАЛЬНОГО ЭЛЕКТРОЛИЗЕРА ДЛЯ ПРОИЗВОДСТВА АЛЮМИНИЯ

1. Способ изготовления катода вертикального электролизера для производства алюминия электролизом оксида алюминия, включающий смешивание компонентов смеси, состоящей из диборида титана, углеродсодержащего наполнителя и углеродсодержащего связующего, формование катода, обжиг сформованного катода, отличающийся тем, что в смесь добавляют борсодержащую добавку.
2. Способ по п.1, отличающийся тем, что смешивание осуществляют в несколько стадий, а обжиг сформованного катода проводят в восстановительной среде при 700-1200°С.
3. Способ по п.1, отличающийся тем, что в качестве углеродсодержащего наполнителя применяют 40-60 вес.ч. графита при содержании диборида титана 40-60 вес.ч.
4. Способ по п.1, отличающийся тем, что в качестве добавки применяют 1-7 вес.ч. оксида бора.
5. Способ по п.1, отличающийся тем, что в качестве специальной добавки применяют 1-7 вес.ч. борной кислоты.
6. Способ по п.1, отличающийся тем, что в качестве углеродсодержащего связующего применяют 5-15 вес.ч. полимерной фенолформальдегидной или фурановой смолы, растворенных в 5-10 вес.ч. растворителя, в качестве которого использованы спирты и кетоны, а перед обжигом сформованного катода его сушат при 50°С в течение 24 ч, а затем нагревают и выдерживают при температуре 200°С не менее 1 ч.